(57)【要約】本発明は、マトリックスポリマー、グラフトポリマーおよび特有の添加剤混合物を含有する組成物、成形物品を製造するためのその使用、および得られる成形体に関する。本発明は、添加剤配合物にも関する。【特許請求の範囲】
【請求項１】
Ａ）スチレン、α−メチルスチレン、核置換スチレン、メチルメタクリレート、アクリロニトリル、メタクリロニトリル、無水マレイン酸、Ｎ−置換マレイミドまたはそれらの混合物からなる１種またはそれ以上の熱可塑性ホモポリマー、コポリマーまたはターポリマー５〜９５重量％、
Ｂ）（Ｂ１）スチレン、α−メチルスチレン、核置換スチレン、メチルメタクリレート、アクリロニトリル、メタクリロニトリル、無水マレイン酸、Ｎ−置換マレイミドまたはそれらの混合物５〜９０重量部の
（Ｂ２）１０℃以下のガラス転移点を有する少なくとも１種のゴム９５〜１０重量部への
１種またはそれ以上のグラフトポリマー５〜９５重量％、および
Ｃ）（Ｉ）は、少なくとも１つの構造単位：
【化１】
2004510006.tif 000008
［式中、Ｍは金属、ｎは金属Ｍの価数である。］
を有する化合物であり、
（ＩＩ）は、少なくとも１つの構造単位：
【化２】
2004510006.tif 000009
および少なくとも１つの構造単位：
【化３】
2004510006.tif 000010
［式中、Ｒ１およびＲ２は、互いに独立して、Ｈ、Ｃ１−Ｃ２０炭化水素基である。］
を有する化合物であり、
（ＩＩＩ）は、少なくとも１つの構造単位：
【化４】
2004510006.tif 000011
を有する化合物であり、
（ＩＶ）は、化合物（Ｉ）〜（ＩＩＩ）に含まれる上記の構造単位または構造単位の組合せとは異なる構造単位を有する化合物であり、
化合物（Ｉ）、（ＩＩ）、（ＩＩＩ）および（ＩＶ）から選択される少なくとも３種の成分の組合せ（Ａ＋Ｂの合計１００重量部に対して）０．０５〜１０重量部
を含有する組成物。
【請求項２】
化合物（Ｉ）〜（ＩＶ）のそれぞれが少なくとも１つの末端Ｃ６−Ｃ３２炭化水素基を有する請求項１に記載の組成物。
【請求項３】
化合物（Ｉ）が、ステアリン酸マグネシウム、ステアリン酸カルシウム、ステアリン酸亜鉛、モンタン酸マグネシウム、モンタン酸カルシウム、モンタン酸亜鉛、ベヘン酸マグネシウム、ベヘン酸カルシウム、ベヘン酸亜鉛、オレイン酸マグネシウム、オレイン酸カルシウムまたはオレイン酸亜鉛から選択される請求項１または２に記載の組成物。
【請求項４】
化合物（ＩＩ）が、３，５−ジ−ｔｅｒｔ．−ブチル−４−ヒドロキシフェニル酢酸、β−（３，５−ジ−ｔｅｒｔ．−ブチル−４−ヒドロキシフェニル）−プロピオン酸、β−（５−ｔｅｒｔ．−ブチル−４−ヒドロキシ−３−メチルフェニル）−プロピオン酸またはβ−（３，５−ジシクロヘキシル−４−ヒドロキシ−フェニル）−プロピオン酸と、１価または多価アルコールとのエステルから選択される請求項１または２に記載の組成物。
【請求項５】
化合物（ＩＩＩ）が、エチレンジアミンビスステアリルアミド、エルカ酸アミド、オレイン酸アミド、ステアリン酸アミド、ベヘン酸アミドまたはモンタン酸アミドから選択される請求項１または２に記載の組成物。
【請求項６】
化合物（ＩＶ）が、パラフィン油、炭化水素ワックス、分子量調節剤としてＣ８−Ｃ１８アルキルメルカプタンを使用して製造された平均分子量（Ｍ）ｗ２，０００〜１５，０００を有するポリスチレン、分子量調節剤としてＣ８−Ｃ１８アルキルメルカプタンを使用して製造された平均分子量（Ｍ）ｗ２，０００〜１５，０００を有するスチレン／アクリロニトリルコポリマー、分子量調節剤としてＣ８−Ｃ１８アルキルメルカプタンを使用して製造された平均分子量（Ｍ）ｗ２，０００〜１５，０００を有するα−メチルスチレン／アクリロニトリルコポリマー、分子量調節剤としてＣ８−Ｃ１８アルキルメルカプタンを使用して製造された平均分子量（Ｍ）ｗ２，０００〜１５，０００を有するポリ（メチルメタクリレート）、Ｃ６−Ｃ３２アルカノールおよびＣ６−Ｃ３２アルケノールから選択される請求項１または２に記載の組成物。
【請求項７】
化合物（Ｉ）〜（ＩＶ）が、それぞれ
化合物（Ｉ）：ステアリン酸マグネシウムおよびステアリン酸カルシウム、
化合物（ＩＩ）：オクタデシル−３−（３，５−ジ−ｔｅｒｔ．ブチル−４−ヒドロキシフェニル）プロピオネート、
化合物（ＩＩＩ）：エチレンジアミンビスステアリルアミドおよびエルカ酸アミド、
化合物（ＩＶ）：パラフィン油、低分子量スチレン／アクリロニトリルコポリマーおよびα−メチルスチレン／アクリロニトリルコポリマー
から選択される請求項１〜６のいずれに記載の組成物。
【請求項８】
（Ｉ）、（ＩＩ）、（ＩＩＩ）および（ＩＶ）から選択される少なくとも３種の成分の量比が、
（Ｉ）≦（ＩＶ）≦（ＩＩ）≦（ＩＩＩ）または
（Ｉ）≦（ＩＶ）≦（ＩＩＩ）≦（ＩＩ）の関係を有する請求項１〜７のいずれかに記載の組成物。
【請求項９】
Ａ＋Ｂの合計１００重量部につき０．５〜５重量部のＣ）を含有する請求項１〜８のいずれかに記載の組成物。
【請求項１０】
成分（Ｂ２）が、ジエンまたはアルキルアクリレートゴムまたはＥＰＤＭゴムから選択される請求項１〜９のいずれかに記載の組成物。
【請求項１１】
加工助剤、安定剤、顔料、静電防止剤および／または充填剤を含有する請求項１〜１０のいずれかに記載の組成物。
【請求項１２】
成形物品の製造のための請求項１〜１１のいずれかに記載の組成物の使用。
【請求項１３】
請求項１〜１１のいずれかに記載の組成物から得られる成形物品。
【請求項１４】
（Ｉ）は、少なくとも１つの構造単位：
【化５】
2004510006.tif 000012
［式中、Ｍは金属、ｎは金属Ｍの価数である。］
を有する化合物であり、
（ＩＩ）は、少なくとも１つの構造単位：
【化６】
2004510006.tif 000013
および少なくとも１つの構造単位：
【化７】
2004510006.tif 000014
［式中、Ｒ１およびＲ２は、互いに独立して、Ｈ、Ｃ１−Ｃ２０炭化水素基である。］
を有する化合物であり、
（ＩＩＩ）は、少なくとも１つの構造単位：
【化８】
2004510006.tif 000015
を有する化合物であり、
（ＩＶ）は、化合物（Ｉ）〜（ＩＩＩ）に含まれる上記の構造単位または構造単位の組合せとは異なる構造単位を有する化合物である
化合物（Ｉ）、（ＩＩ）、（ＩＩＩ）および（ＩＶ）から選択される少なくとも３種の成分を含有する添加剤配合物。
【発明の詳細な説明】
【０００１】
（技術分野）
本発明の主題は、マトリックスポリマー、グラフトポリマーおよび特有の添加剤混合物を含有する組成物、成形物品の製造のためのその使用、ならびに得られる成形物品である。本発明の主題は、添加剤配合物にもある。
【０００２】
（背景技術）
ＡＢＳ成形用組成物は、あらゆる種類の成形品の製造のために熱可塑性樹脂として多くの量で、長年使用されてきている。これらの樹脂の特性範囲は、比較的脆いものから、極めて剛直なものにまで及ぶ。
【０００３】
ＡＢＳ成形用組成物の特別な分野は、射出成形による成形品（例えば、住居、玩具、乗物部品）の製造であり、重要なファクターは、特に、ポリマー材料の非常に良好な流動性である。このように製造された成形品は、良好なノッチ付きバー衝撃強度ならびに良好な耐熱応力性を有さなければならない。
【０００４】
それゆえに目的は、良好な熱可塑的流動性を維持しながら、所定のゴム含量、所定のゴム粒子寸法および所定のマトリックス樹脂分子量で、可能なかぎり高い剛直性を達成するために存在する。この点において、使用されるマトリックス樹脂の種類に独立して、特にＡＢＳの典型的なスチレン／アクリロニトリルコポリマーおよびα−メチルスチレン／アクリロニロリルコポリマーを使用する際に、高い剛直性が、可能なかぎり得られる。
【０００５】
所定のゴム含量、所定のゴム粒子寸法および所定のマトリックス分子量を有するＡＢＳポリマーの剛直性を向上する１つの可能な方法は、特有のシリコーン油化合物を添加することである（ＥＰ−Ａ　６５２１を参照）。しかしながら、欠点、例えば、乏しい彩色適性、不充分な印刷適性または悪い降伏点（応力白化の危険性）が生じ得る。ＥＰＤＭゴム（ＥＰ−Ａ　４１２　３７０を参照）またはＡＥＳポリマー（ＥＰ−Ａ　４１２　３７１を参照）の少量の添加も記載されている。しかしながら、両方の方法は、かなりの量の比較的高価な添加剤成分の使用を必要とする。
【０００６】
個々の低分子量添加剤成分の多量の使用は、特別な場合に、加工性を向上し得るが、他の特性、例えば剛直性、弾性および熱安定性に対する悪影響によって通常、相殺される。
【０００７】
（発明の開示）
特別な添加剤混合物を使用することによって、ノッチ付き衝撃強度（室温および低温）と優れた加工性との非常に良好な組合せを有するＡＢＳ生成物が得られることが見い出された。
【０００８】
本発明は、
Ａ）スチレン、α−メチルスチレン、核置換スチレン、メチルメタクリレート、アクリロニトリル、メタクリロニトリル、無水マレイン酸、Ｎ−置換マレイミドまたはそれらの混合物からなる１種またはそれ以上の熱可塑性ホモポリマー、コポリマーまたはターポリマー５〜９５重量％、好ましくは１０〜９０重量％、特に好ましくは２０〜７５重量％
Ｂ）（Ｂ１）スチレン、α−メチルスチレン、核置換スチレン、メチルメタクリレート、アクリロニトリル、メタクリロニトリル、無水マレイン酸、Ｎ−置換マレイミドまたはそれらの混合物５〜９０重量部、好ましくは２０〜８０重量部、特に好ましくは２５〜６０重量部の
（Ｂ２）１０℃以下のガラス転移点を有する少なくとも１種のゴム９５〜１０重量部、好ましくは８０〜２０重量部、特に好ましくは７５〜４０重量部への
１種またはそれ以上のグラフトポリマー５〜９５重量％、好ましくは１０〜９０重量％、特に好ましくは２５〜８０重量％および
Ｃ）（Ｉ）は、少なくとも１つの構造単位：
【化９】
2004510006.tif 000002
［式中、Ｍは金属、好ましくはＭｇ、Ｃａ、Ｚｎであり、
ｎは金属Ｍの価数、好ましくは１または２である。］
を有する化合物であり、
（ＩＩ）は、少なくとも１つの構造単位：
【化１０】
2004510006.tif 000003
および少なくとも１つの構造単位：
【化１１】
2004510006.tif 000004
［式中、Ｒ１およびＲ２は、互いに独立して、ＨまたはＣ１−Ｃ２０炭化水素基である。］
を有する化合物であり、
（ＩＩＩ）は、少なくとも１つの構造単位：
【化１２】
2004510006.tif 000005
を有する化合物であり、
（ＩＶ）は、化合物（Ｉ）〜（ＩＩＩ）に含まれる上記の構造単位または構造単位の組合せとは異なる構造単位を有する化合物である、すなわち化合物（ＩＶ）は、化合物（Ｉ）〜（ＩＩＩ）に含まれる構造単位および構造単位の組合せを全く有さない
化合物（Ｉ）、（ＩＩ）、（ＩＩＩ）および（ＩＶ）から選択される少なくとも３種の成分の組合せ（Ａ＋Ｂの合計１００重量部に対して）０．０５〜１０重量部、好ましくは０．１〜８重量部、特に好ましくは０．５〜５重量部
を含有する熱可塑性成形用配合物または組成物を提供する。
【０００９】
化合物（Ｉ）〜（ＩＶ）のそれぞれが、少なくとも１つの末端脂肪族Ｃ６−Ｃ３２炭化水素基を有することが好ましい。
【００１０】
本発明において、適した熱可塑性ポリマーＡ）は、スチレン、α−メチルスチレン、ｐ−メチルスチレン、ビニルトルエン、ハロゲン化スチレン、メチルアクリレート、メチルメタクリレート、アクリロニトリル、無水マレイン酸、Ｎ−置換マレイミドまたはそれらの混合物からなるものである。
【００１１】
ポリマーＡ）は、樹脂状であり、熱可塑材であり、ゴムを含まない。特に好ましいポリマーＡ）は、スチレン、メチルメタクリレート、スチレン／アクリロニトリル混合物、スチレン／アクリロニトリル／メチルメタクリレート混合物、スチレン／メチルメタクリレート混合物、アクリロニトリル／メチルメタクリレート混合物、α−メチルスチレン／アクリロニロリル混合物、スチレン／α−メチルスチレン／アクリロニトリル混合物、α−メチルスチレン／メチルメタクリレート／アクリロニトリル混合物、スチレン／α−メチルスチレン／メチルメタクリレート混合物、スチレン／α−メチルスチレン／メチルメタクリレート／アクリロニトリル混合物、スチレン／無水マレイン酸混合物、メチルメタクリレート／無水マレイン酸混合物、スチレン／メチルメタクリレート／無水マレイン酸混合物およびスチレン／アクリロニトリル／Ｎ−フェニルマレイミド混合物からなるものである。
【００１２】
ポリマーＡ）は、既知であり、ラジカル重合によって、特に乳化、懸濁、溶液、塊状重合によって製造され得る。ポリマーは、２０，０００〜２００，０００の分子量Ｍｗ（重量平均分子量）および２０〜１１０ｍｌ／ｇの固有粘度［η］（２５℃でのジメチルホルムアミド中で測定）を有することが好ましい。
【００１３】
グラフトポリマーＢ）の製造のために適したゴムは、特に、ポリブタジエン、ブタジエン／スチレンコポリマー、ブタジエン／アクリロニトリルコポリマー、ポリイソプレンまたはＣ１−Ｃ８アルキルアクリレート、特にエチルアクリレート、ブチルアクリレートおよびエチルヘキシルアクリレートに基づくアルキルアクリレートゴムである。
【００１４】
アクリレートゴムは、場合により、（ゴム重量に対して）３０重量％までの共重合によって組み込まれるモノマー、例えば酢酸ビニル、アクリロニトリル、スチレン、メチルメタクリレートおよび／またはビニルエーテルを含有してよい。アクリレートゴムは、少量の、好ましくは（ゴム重量に対して）５重量％までの重合によって組み込まれる架橋エチレン性不飽和モノマーを含有してよい。架橋剤は、例えば、アルキレンジオールジアクリレートおよびメタクリレート、ポリエステルジアクリレートおよびメタクリレート、ジビニルベンゼン、トリビニルベンゼン、トリアリルシアヌレート、アリルアクリレートおよびメタクリレート、ブタジエンおよびイソプレンである。グラフトベースは、コアが１種またはそれ以上の共役ジエンの架橋ジエンゴム、例えばポリブタジエン、または共役ジエンとエチレン性不飽和モノマー、例えばスチレンおよび／またはアクリロニトリルとのコポリマーであるコア／シェル構造を有するアクリレートゴムであってよい。
【００１５】
さらに適したゴムは、場合によりコア／シェル構造を有し得る、例えばいわゆるＥＰＤＭゴム（エチレン、プロピレンおよび非共役ジエン、例えばジシクロペンタジエンのポリマー）、ＥＰＭゴム（エチレン／プロピレンゴム）およびシリコーンゴムである。
【００１６】
グラフトポリマーＢ）の製造のために好ましいゴムは、ジエンゴムおよびアルキルアクリレートゴムならびにＥＰＤＭゴムである。
【００１７】
グラフトポリマーＢ）におけるゴムは、０．０５〜２０μｍ、好ましくは０．１〜２μｍ、特に好ましくは０．１〜０．８μｍの平均粒子径（ｄ５０）を有する少なくとも部分的に架橋した粒子の形態で存在する。平均粒子径ｄ５０は、Ｗ． Ｓｃｈｏｌｔａｎ ｅｔ ａｌ．， Ｋｏｌｌｏｉｄ−Ｚ． ｕ．Ｚ． Ｐｏｌｙｍｅｒｅ ２５０（１９７２）， ７８２−７９６に記載の超遠心分離法によってまたは電子顕微鏡像の評価によって決定される。
【００１８】
ポリマーＢ）は、グラフトするゴム（Ｂ２）の存在下でのモノマー（Ｂ１）のラジカルグラフト重合によって製造され得る。
【００１９】
グラフトポリマーＢ）を製造する好ましい方法は、乳化、溶液、塊状または懸濁重合およびそれらの方法の既知の組合せである。特に好ましいグラフトポリマーＢ）は、ＡＢＳポリマーである。
【００２０】
最も特に好ましいポリマーＢ）は、ジエンモノマーから主に構成され、１００〜４５０ｎｍの平均粒子径（ｄ５０）を有する少なくとも１種のゴム（好ましくはコモノマーとして組み込まれたスチレンおよび／またはアクリロニトリルを３０重量％まで含有するポリブタジエン）の存在下での、最も好ましくは、ジエンモノマーから主に構成され、（ａ）１５０〜３００ｎｍの平均粒子径（ｄ５０）および（ｂ）３５０〜４５０ｎｍの平均粒子径（ｄ５０）を有し、（ａ）：（ｂ）の重量比＝１０：９０〜９０：１０、好ましくは３０：７０〜６０：４０である２種のゴム（好ましくはコモノマーとして組み込まれたスチレンおよび／またはアクリロニトリルを３０重量％まで含有するポリブタジエン）の存在下での、好ましくは１０：１〜１：１の重量比、特に好ましくは５：１〜２：１の重量比のスチレンとアクリロニトリルの混合物のラジカル重合によって得られる生成物である。
【００２１】
ポリマーＢ）のゴム含量は、好ましくは４０〜９５重量％、特に好ましくは５０〜９０重量％、最も好ましくは５５〜８５重量％である。
【００２２】
添加剤混合物Ｃ）の個々の成分としては、以下の化合物が、例えば適していて、好ましい：
成分（Ｉ）として：
ステアリン酸マグネシウム、ステアリン酸カルシウム、ステアリン酸亜鉛、モルタン酸マグネシウム、モンタン酸カルシウム、モルタン酸亜鉛、ベヘン酸マグネシウム、ベヘン酸カルシウム、ベヘン酸亜鉛、オレイン酸マグネシウム、オレイン酸カルシウム、オレイン酸亜鉛；ステアリン酸マグネシウムおよびステアリン酸カルシウムが好ましく、ステアリン酸マグネシウムが特に好ましい。
【００２３】
成分（ＩＩ）として：
３，５−ジ−ｔｅｒｔ．−ブチル−４−ヒドロキシフェニル酢酸と１価または多価アルコール、例えばおよび好ましくは、デカノール、ウンデカノール、ドデカノール、トリデカノール、テトラデカノール、ペンタデカノール、ヘキサデカノール、オクタデカノール、１，６−ヘキサンジオール、ネオペンチルグリコール、１，９−ノナンジオール、エチレングリコール、ジエチレングリコール、トリエチレングリコール、ペンタエリスリトール、３−チアウンデカノール、３−チアペンタデカノール、トリメチロールプロパンとのエステル。
【００２４】
β−（３，５−ジ−ｔｅｒｔ−ブチル−４−ヒドロキシフェニル）−プロピオン酸と１価または多価アルコール、例えばおよび好ましくは、デカノール、ウンデカノール、ドデカノール、トリデカノール、テトラデカノール、ペンタデカノール、ヘキサデカノール、オクタデカノール、１，６−ヘキサンジオール、ネオペンチルグリコール、１，９−ノナンジオール、エチレングリコール、ジエチレングリコール、トリエチレングリコール、ペンタエリスリトール、３−チアウンデカノール、３−チアペンタデカノール、トリメチロールプロパンとのエステル。
【００２５】
β−（５−ｔｅｒｔ．−ブチル−４−ヒドロキシ−３−メチルフェニル）プロピオン酸と１価または多価アルコール、例えばおよび好ましくは、デカノール、ウンデカノール、ドデカノール、トリデカノール、テトラデカノール、ペンタデカノール、ヘキサデカノール、オクタデカノール、１，６−ヘキサンジオール、ネオペンチルグリコール、１，９−ノナンジオール、エチレングリコール、ジエチレングリコール、トリエチレングリコール、ペンタエリスリトール、３−チアウンデカノール、３−チアペンタデカノール、トリメチロールプロパンとのエステル。
【００２６】
β−（３，５−ジシクロヘキシル−４−ヒドロキシフェニル）−プロピオン酸と１価または多価アルコール、例えばおよび好ましくは、デカノール、ウンデカノール、ドデカノール、トリデカノール、テトラデカノール、ペンタデカノール、ヘキサデカノール、オクタデカノール、１，６−ヘキサンジオール、ネオペンチルグリコール、１，９−ノナンジオール、エチレングリコール、ジエチレングリコール、トリエチレングリコール、ペンタエリスリトール、３−チアウンデカノール、３−チアペンタデカノール、トリメチロールプロパンとのエステル。
【００２７】
β−（３，５−ジ−ｔｅｒｔ．−ブチル−４−ヒドロキシフェニル）−プロピオン酸および／またはβ−（５−ｔｅｒｔ．−ブチル−４−ヒドロキシ−３−メチルフェニル）プロピオン酸のエステルが好ましく、β−（３，５−ジ−ｔｅｒｔ．−ブチル−４−ヒドロキシフェニル）−プロピオン酸のエステルが特に好ましい。
【００２８】
成分（ＩＩＩ）として：
エチレンジアミンビスステアリルアミド、エルカ酸アミド、オレイン酸アミド、ステアリン酸アミド、ベヘン酸アミド、モルタン酸アミド；エチレンジアミンビスステアリルアミドおよび／またはエルカ酸アミドが好ましく、エチレンジアミンビスステアリルアミドが特に好ましい。
【００２９】
成分（ＩＶ）として：
パラフィン油、炭化水素ワックス、分子量調節剤としてＣ８−Ｃ１８アルキルメルカプタンを使用して製造された２，０００〜１５，０００、好ましくは２，５００〜１２，０００、特に好ましくは３，０００〜１０，０００の平均分子量（Ｍｗ）を有する低分子量ポリスチレン、分子量調節剤としてＣ８−Ｃ１８アルキルメルカプタンを使用して製造された２，０００〜１５，０００、好ましくは２，５００〜１２，０００、特に好ましくは３，０００〜１０，０００の平均分子量（Ｍｗ）を有する低分子量スチレン／アクリロニトリルコポリマー、分子量調節剤としてＣ８−Ｃ１８アルキルメルカプタンを使用して製造された２，０００〜１５，０００、好ましくは２，５００〜１２，０００、特に好ましくは３，０００〜１０，０００の平均分子量（Ｍｗ）を有する低分子量α−メチルスチレン／アクリロニトリル、分子量調節剤としてＣ８−Ｃ１８アルキルメルカプタンを使用して製造された２，０００〜１５，０００、好ましくは２，５００〜１２，０００、特に好ましくは３，０００〜１０，０００の平均分子量（Ｍｗ）を有する低分子量ポリ（メチルメタクリレート）、Ｃ６−Ｃ３２アルカノール、例えばおよび好ましくはステアリルアルコールおよびＣ６−Ｃ３２アルケノール、例えばおよび好ましくはオレイルアルコール。
【００３０】
パラフィン油、低分子量スチレン／アクリロニトリルコポリマーまたはα−メチルスチレン／アクリロニトリルコポリマーが好ましく、特にオレフィン油または低分子量スチレン／アクリロニトリルコポリマーまたはそれらの混合物が特に好ましい。
【００３１】
すべての成分（Ｉ）、（ＩＩ）、（ＩＩＩ）および（ＩＶ）は、３００を超える、好ましくは４００を超える、特に好ましくは５００を超える分子量を有することが好ましい。
【００３２】
成分（Ｉ）、（ＩＩ）、（ＩＩＩ）および（ＩＶ）から選択される少なくとも３種の成分の本発明で使用のための量比は、広い範囲で変えられ得る。比が、以下の関係が守られるように選択されることが好ましい：
（Ｉ）≦（ＩＶ）≦（ＩＩ）≦（ＩＩＩ）
特に好ましくは（Ｉ）≦（ＩＶ）≦（ＩＩ）＜（ＩＩＩ）および
最も好ましくは（Ｉ）＜（ＩＶ）≦（ＩＩ）＜（ＩＩＩ）
または、以下の関係が守られるように選択されることが好ましい：
（Ｉ）≦（ＩＶ）≦（ＩＩＩ）≦（ＩＩ）
特に好ましくは（Ｉ）≦（ＩＶ）＜（ＩＩＩ）≦（ＩＩ）および
最も好ましくは（Ｉ）＜（ＩＶ）＜（ＩＩＩ）≦（ＩＩ）
【００３３】
混合物が、スチレン、α−メチルスチレン、アクリロニトリル、Ｎ−フェニルマレイミドまたはそれらの混合物２５〜６０重量部のポリブタジエン７５〜４０重量部へのグラフトポリマー１５〜６５重量％、
アクリロニトリル５〜４０重量部とスチレン、α−メチルスチレン、Ｎ−フェニルマレイミドまたはそれらの混合物９５〜６０重量部との熱可塑コポリマー８５〜３５重量％、および
（Ｉ）ステアリン酸マグネシウム、
（ＩＩ）オクタデシル−３−（３，５−ジ−ｔｅｒｔ．ブチル−４−ヒドロキシフェニル）−プロピオネートまたはテトラデシル−３−（３，５−ジ−ｔｅｒｔ．ブチル−４−ヒドロキシフェニル）−プロピオネートまたはドデシル−３−（３，５−ジ−ｔｅｒｔ．ブチル−４−ヒドロキシフェニル）−プロピオネート、
（ＩＩＩ）エチレンジアミンビスステアリルアミド
（ＩＶ）パラフィン油または低分子量スチレン／アクリロニトリルコポリマー
から選択される少なくとも３種の成分の組合せ（Ａ＋Ｂの合計１００重量部に対して）０．５〜５重量部
を含有することが特に好ましい。
【００３４】
Ａ）、Ｂ）およびＣ）および任意の通常の添加剤、例えば加工助剤、安定化剤、顔料、静電防止剤および充填剤を含有する本発明の混合物は、それぞれの構成成分を、同時にまたは連続的に、室温または高温で、既知の方法で、混合することによって調製される。次いで、得られた混合物を、通常装置、例えば内部ミキサー、押出器または２軸スクリュー押出器で、１５０℃〜３００℃の温度で、溶融配合または溶融押出する。
【００３５】
本発明の成形用配合物または組成物は、あらゆる種の成形物品を製造するために使用されてよく、そこでは、通常の製造方法が、使用されてよく、特に成形物品が、射出成形によって製造され得る。
【００３６】
本発明の成形用組成物の別の種類の加工は、既知の方法で予め作ったシートまたはフィルムから熱成形することによる成形物品の製造である。
【００３７】
本発明の主題は、さらに、成形用組成物の製造方法、成形物の製造のための使用、ならびにそれから得られる成形物品である。本発明の主題は、さらに、成分Ｃからなる添加剤配合物である。
【００３８】
（実施例）
熱可塑性樹脂Ａ１
ＧＰＣ（ゲルパーミエーションクロマトグラフィー）によって決定されるＭｗ（平均分子量）約１１５，０００を有するランダムスチレン／アクリロニトリル（７２：２８）コポリマー
【００３９】
熱可塑性樹脂Ａ２
ＧＰＣによって決定されるＭｗ（平均分子量）約７５，０００を有するランダムα−メチルスチレン／アクリロニロリル（７２：２８）コポリマー
【００４０】
グラフトポリマーＢ１
ａ）平均粒子径（ｄ５０）２９０ｎｍおよびｂ）平均粒子径（ｄ５０）４２０ｎｍを有する２種の粒状ポリブタジエンの１：１（重量比）混合物５８重量％中でのスチレン／アクリロニトリル混合物（重量比７３：２７）４２重量％の乳化重合によって得られるグラフト生成物。ラテックスを硫酸マグネシウムで凝固し、水で洗浄し、次いで減圧下で乾燥することによって、生成物を後処理する。
【００４１】
グラフトポリマーＢ２
平均粒子径（ｄ５０）１３０ｎｍを有する粒状ポリブタジエン５０重量％中でのスチレン／アクリロニトリル混合物（重量比７３：２７）５０重量％の乳化重合によって得られるグラフト生成物。Ｂ１と同様に、生成物を後処理する。
【００４２】
添加剤ＣＩ１：ステアリン酸マグネシウム（Ｂａｅｒｌｏｃｈｅｒ， Ｍｕｎｉｃｈ， ドイツ）
添加剤ＣＩ２：ステアリン酸カルシウム（Ｂａｅｒｌｏｃｈｅｒ， Ｍｕｎｉｃｈ， ドイツ）
添加剤ＣＩＩ１：オクタデシル−３−（３，５−ジ−ｔｅｒｔ．ブチル−４−ヒドロキシフェニル）−プロピオネート（Ｉｒｇａｎｏｘ １０７６（登録商標）、Ｃｉｂａ Ｓｐｅｃｉａｌｉｔｙ， Ｂａｓｌｅ， スイス）
添加剤ＣＩＩ２：ペンタエリトリチル−テトラキス−［３−（３，５−ジ−ｔｅｒｔ．ブチル−４−ヒドロキシフェニル）−プロピオネート］ （Ｉｒｇａｎｏｘ １０１０（登録商標）、Ｃｉｂａ Ｓｐｅｃｉａｌｉｔｙ）
添加剤ＣＩＩＩ１：エチレンジアミンビスステアリルアミド（Ｈｅｎｋｅｌ ＫＧ， Ｄｕｅｓｓｅｌｄｏｒｆ，ドイツ）
添加剤ＣＩＶ１：スチレン６３．９重量部、アクリロニトリル２３．６重量部およびｔｅｒｔ．−ドデシルメルカプタン１２．５重量部の混合物のラジカル乳化重合によって製造される低分子量スチレン／アクリロニトリルコポリマー（Ｍｗ＝約４，２００、ＧＰＣによって決定される）
比較添加剤Ｖ：Ｖｕｌｋａｎｏｘ ＢＫＦ（登録商標）（Ｂａｙｅｒ ＡＧ， Ｌｅｖｅｒｋｕｓｅｎ， ドイツ）
【００４３】
個々の成分を、表１に記載の重量の割合で、１．３Ｌ容量の内部ミキサー中で、１６０℃〜２００℃の温度で配合する。成形物品を、２４０℃の射出成形器で製造する。
【００４４】
ノッチ付き衝撃強さを、ＩＳＯ １８０／１Ａ（単位：ｋＪ／ｍ２）にしたがって室温（ａｋＲＴ）および−３０℃（ａｋ−３０℃）で測定し、熱可塑的流動性は、ＤＩＮ ５３ ７３５ Ｕ（単位：ｃｍ３／１０分）にしたがってメルトフローインデックス（ＭＶＲ）を測定して評価する。
【００４５】
表１からわかるように、本発明の混合物を使用することによってのみ、低温でさえ高い剛直性と良好な加工性との非常に良好な組合せを得ることができる。
【００４６】
【表１−１】
2004510006.tif 000006
【００４７】
【表１−２】
2004510006.tif 000007
【国際公開パンフレット】
2004510006.tif 000016
2004510006.tif 000017
2004510006.tif 000018
2004510006.tif 000019
2004510006.tif 000020
2004510006.tif 000021
2004510006.tif 000022
2004510006.tif 000023
2004510006.tif 000024
2004510006.tif 000025
2004510006.tif 000026
2004510006.tif 000027
2004510006.tif 000028
2004510006.tif 000029
2004510006.tif 000030
2004510006.tif 000031
2004510006.tif 000032
2004510006.tif 000033
2004510006.tif 000034
2004510006.tif 000035
2004510006.tif 000036
【国際公開パンフレット（コレクトバージョン）】
2004510006.tif 000037
【国際調査報告】
2004510006.tif 000038
2004510006.tif 000039
2004510006.tif 000040
2004510006.tif 000041
2004510006.tif 000042
2004510006.tif 000043
2004510006.tif 000044
2004510006.tif 000045
2004510006.tif 000046
2004510006.tif 000047